(57)【特許請求の範囲】
【請求項１】
（メタ）アクリル酸アルキルエステル（ａ）と、芳香族炭化水素基を有する（メタ）アクリル酸エステル（ｂ）との共重合体（Ａ）に対し、（メタ）アクリル酸アルキルエステル、シアン化ビニル化合物および芳香族ビニル化合物を含むビニル系単量体混合物（ｍ１）をグラフト重合してなるグラフト共重合体（Ｂ）と、
（メタ）アクリル酸アルキルエステルを含むビニル系単量体混合物（ｍ２）の重合反応物である共重合体（Ｃ）と
を含む熱可塑性樹脂組成物であって、
該グラフト共重合体（Ｂ）として、少なくとも体積平均粒子径３００〜８００ｎｍのグラフト共重合体（Ｂ）を含み、
該共重合体（Ａ）中の（メタ）アクリル酸アルキルエステル（ａ）単位と芳香族炭化水素基を有する（メタ）アクリル酸エステル（ｂ）単位との合計１００質量％中の（メタ）アクリル酸アルキルエステル（ａ）単位の含有量が６７〜８３質量％で、芳香族炭化水素基を有する（メタ）アクリル酸エステル（ｂ）単位の含有量が１７〜３３質量％であり、
該共重合体（Ａ）の体積平均粒子径（Ｘ）が５０〜８００ｎｍであり、
該共重合体（Ａ）の体積平均粒子径（Ｘ）をＸで表し、粒子径分布曲線における上限からの頻度の累積値が１０％になったところの粒子径を頻度上限１０％体積粒子径（Ｙ）としてＹで表し、粒子径分布曲線における下限からの頻度の累積値が１０％になったところの粒子径を頻度下限１０％体積粒子径（Ｚ）としてＺで表したとき、体積平均粒子径（Ｘ）、頻度上限１０％体積粒子径（Ｙ）および頻度下限１０％体積粒子径（Ｚ）が、以下の（１）および（２）を満たすことを特徴とする熱可塑性樹脂組成物。
（１）  Ｙ／Ｘ≦１．４
（２）  Ｚ／Ｘ≧０．６
【請求項２】
前記グラフト共重合体（Ｂ）と前記共重合体（Ｃ）との合計１００質量部中にグラフト共重合体（Ｂ）を１０〜５０質量部、共重合体（Ｃ）を５０〜９０質量部含む、請求項１に記載の熱可塑性樹脂組成物。
【請求項３】
前記ビニル系単量体混合物（ｍ１）が、（メタ）アクリル酸アルキルエステルを１０〜３０質量％、シアン化ビニル化合物を１０〜３０質量％、芳香族ビニル化合物を５０〜７０質量％含む、請求項１または２に記載の熱可塑性樹脂組成物。
【請求項４】
前記グラフト共重合体（Ｂ）の共重合体（Ａ）とビニル系単量体混合物（ｍ１）との合計１００質量％に対する共重合体（Ａ）の割合が５０〜８０質量％で、ビニル系単量体混合物（ｍ１）の割合が２０〜５０質量％である、請求項１ないし３のいずれか１項に記載の熱可塑性樹脂組成物。
【請求項５】
更に染料（Ｄ）を含む、請求項１ないし４のいずれか１項に記載の熱可塑性樹脂組成物。
【請求項６】
請求項１ないし５のいずれか１項に記載の熱可塑性樹脂組成物を成形してなる成形品。
【発明の詳細な説明】
【技術分野】
【０００１】
本発明は、発色性、耐候性、および耐衝撃性、特に耐候発色性に優れた成形品を得ることができる熱可塑性樹脂組成物とその成形品に関する。
【背景技術】
【０００２】
車輌外装部品、例えば、ドアミラー、ピラー、ガーニッシュ、モール、フェンダー、バンパー、フロントグリル、カウル類等には、耐衝撃性、耐候性に優れることだけでなく、高級な製品の意匠性に合わせた高い外観品質が求められ、具体的には、高発色性、特に漆黒の発色性が要求される。
【０００３】
従来、車輌外装部品等では、成形品を塗装して高い外観品質を得ていたが、塗装によるものでは、環境への負荷が大きいこと、工程が煩雑であること、不良率が高いことから、近年、予め熱可塑性樹脂に着色剤を配合して成形品の塗装を省略することが行われている。
【０００４】
例えば、特許文献１には、無塗装もしくはクリアコートのみでも漆黒調の高い外観を有し且つ製品内部からの光漏れがなく、耐熱性、耐衝撃性が良好で表面硬度が高い成形体を与えることができる熱可塑性樹脂組成物として、グラフト共重合体（Ａ）と、芳香族ビニル単量体単位と、不飽和ニトリル単量体単位とを有する共重合体（Ｂ）と、アクリル樹脂（Ｃ）と、カーボンブラック（Ｄ）と、染料（Ｅ）とを含み、アセトン不溶分の含有量が５〜２５質量％であり、アセトン可溶分中のメタクリル酸エステル単位および／またはアクリル酸エステル単位の含有量が３５〜８５質量％であり、アセトン可溶分中に、特定の化合物単位を所定の割合で含む熱可塑性樹脂組成物が開示されている。
【０００５】
また、特許文献２には、耐衝撃性、耐候性、発色性等に優れる熱可塑性樹脂組成物として、硬質樹脂であるメタクリル酸エステル樹脂にＡＥＳ樹脂を配合し、複数の原色合成染料が黒色になるように調合した有機染料によって黒色に着色した熱可塑性樹脂組成物が提案されている。
【先行技術文献】
【特許文献】
【０００６】
【特許文献１】特開２０１５−９３９１０号公報
【特許文献２】特開２００５−１３２９７０号公報
【発明の概要】
【発明が解決しようとする課題】
【０００７】
従来の熱可塑性樹脂組成物では、樹脂成分自体の透明性ないしは耐候透明性が不十分であるために、染料による発色性、特に漆黒の発色性、さらにはその耐候発色性に劣り、経時により漆黒調の外観が損なわれるという問題があった。
【０００８】
本発明は、上記従来技術の問題点を解決し、発色性、耐候性、および耐衝撃性、特に耐候発色性に優れた成形品を得ることができる熱可塑性樹脂組成物とその成形品を提供することを課題とする。
【課題を解決するための手段】
【０００９】
本発明者は、上記課題を解決すべく検討を重ねた結果、（メタ）アクリル酸アルキルエステル（ａ）と、芳香族炭化水素基を有する（メタ）アクリル酸エステル（ｂ）とを所定の割合で用いた、特定の平均粒子径および粒度分布を有する共重合体（Ａ）の存在下に、（メタ）アクリル酸アルキルエステル、シアン化ビニル化合物および芳香族ビニル化合物を含むビニル系単量体混合物（ｍ１）をグラフト重合して得られるグラフト共重合体（Ｂ）と、（メタ）アクリル酸アルキルエステルを含むビニル系単量体混合物（ｍ２）の重合反応物である共重合体（Ｃ）とを含む熱可塑性樹脂組成物により、発色性、耐候性、耐衝撃性に優れ、特に耐候発色性において顕著に優れた成形品を得ることができることを見出した。
即ち、本発明は以下を要旨とする。
【００１０】
［１］  （メタ）アクリル酸アルキルエステル（ａ）と、芳香族炭化水素基を有する（メタ）アクリル酸エステル（ｂ）との共重合体（Ａ）に対し、（メタ）アクリル酸アルキルエステル、シアン化ビニル化合物および芳香族ビニル化合物を含むビニル系単量体混合物（ｍ１）をグラフト重合してなるグラフト共重合体（Ｂ）と、（メタ）アクリル酸アルキルエステルを含むビニル系単量体混合物（ｍ２）の重合反応物である共重合体（Ｃ）とを含む熱可塑性樹脂組成物であって、該グラフト共重合体（Ｂ）として、少なくとも体積平均粒子径３００〜８００ｎｍのグラフト共重合体（Ｂ）を含み、該共重合体（Ａ）中の（メタ）アクリル酸アルキルエステル（ａ）単位と芳香族炭化水素基を有する（メタ）アクリル酸エステル（ｂ）単位との合計１００質量％中の（メタ）アクリル酸アルキルエステル（ａ）単位の含有量が６７〜８３質量％で、芳香族炭化水素基を有する（メタ）アクリル酸エステル（ｂ）単位の含有量が１７〜３３質量％であり、該共重合体（Ａ）の体積平均粒子径（Ｘ）が５０〜８００ｎｍであり、該共重合体（Ａ）の体積平均粒子径（Ｘ）をＸで表し、粒子径分布曲線における上限からの頻度の累積値が１０％になったところの粒子径を頻度上限１０％体積粒子径（Ｙ）としてＹで表し、粒子径分布曲線における下限からの頻度の累積値が１０％になったところの粒子径を頻度下限１０％体積粒子径（Ｚ）としてＺで表したとき、体積平均粒子径（Ｘ）、頻度上限１０％体積粒子径（Ｙ）および頻度下限１０％体積粒子径（Ｚ）が、以下の（１）および（２）を満たすことを特徴とする熱可塑性樹脂組成物。
（１）  Ｙ／Ｘ≦１．４
（２）  Ｚ／Ｘ≧０．６
【００１１】
［２］  前記グラフト共重合体（Ｂ）と前記共重合体（Ｃ）との合計１００質量部中にグラフト共重合体（Ｂ）を１０〜５０質量部、共重合体（Ｃ）を５０〜９０質量部含む、［１］に記載の熱可塑性樹脂組成物。
【００１２】
［３］  前記ビニル系単量体混合物（ｍ１）が、（メタ）アクリル酸アルキルエステルを１０〜３０質量％、シアン化ビニル化合物を１０〜３０質量％、芳香族ビニル化合物を５０〜７０質量％含む、［１］または［２］に記載の熱可塑性樹脂組成物。
【００１３】
［４］  前記グラフト共重合体（Ｂ）の共重合体（Ａ）とビニル系単量体混合物（ｍ１）との合計１００質量％に対する共重合体（Ａ）の割合が５０〜８０質量％で、ビニル系単量体混合物（ｍ１）の割合が２０〜５０質量％である、［１］ないし［３］のいずれかに記載の熱可塑性樹脂組成物。
【００１４】
［５］  更に染料（Ｄ）を含む、［１］ないし［４］のいずれかに記載の熱可塑性樹脂組成物。
【００１５】
［６］  ［１］ないし［５］のいずれかに記載の熱可塑性樹脂組成物を成形してなる成形品。
【発明の効果】
【００１６】
本発明の熱可塑性樹脂組成物によれば、発色性、耐候性および耐衝撃性に優れ、特に耐候発色性において顕著に優れた成形品が提供される。
このため、本発明の熱可塑性樹脂組成物を成形してなる本発明の成形品は、車輌外装部品、例えば、ドアミラー、ピラー、ガーニッシュ、モール、フェンダー、バンパー、フロントグリル、カウル類等として好適に用いることができ、無塗装であっても、長期に亘り良好な外観を維持することができる。
【発明を実施するための形態】
【００１７】
以下に本発明の実施の形態を詳細に説明する。
なお、本発明において、「（メタ）アクリル酸」とは、「アクリル酸」と「メタクリル酸」の一方または双方を意味するものであり、「（メタ）アクリレート」についても同様である。
また、「単位」とは、重合体中に含まれる、重合前の化合物（単量体、即ちモノマー）に由来する構造部分を意味し、例えば、「（メタ）アクリル酸アルキルエステル（ａ）単位」とは「（メタ）アクリル酸アルキルエステル（ａ）に由来して共重合体（Ａ）中に含まれる構造部分」を意味する。重合体の各単量体単位の含有割合は、当該重合体の製造に用いた単量体混合物中の該単量体の含有割合に該当する。
【００１８】
〔熱可塑性樹脂組成物〕
本発明の熱可塑性樹脂組成物は、（メタ）アクリル酸アルキルエステル（ａ）と、芳香族炭化水素基を有する（メタ）アクリル酸エステル（ｂ）との共重合体（Ａ）（以下、「本発明の共重合体（Ａ）」と称す場合がある。）に対し、（メタ）アクリル酸アルキルエステル、シアン化ビニル化合物および芳香族ビニル化合物を含むビニル系単量体混合物（ｍ１）をグラフト重合してなるグラフト共重合体（Ｂ）（以下、「本発明のグラフト共重合体（Ｂ）」と称す場合がある。）と、（メタ）アクリル酸アルキルエステルを含むビニル系単量体混合物（ｍ２）の重合反応物である共重合体（Ｃ）とを含む熱可塑性樹脂組成物であり、本発明のグラフト共重合体（Ｂ）として少なくとも体積平均粒子径３００〜８００ｎｍのグラフト共重合体（Ｂ）を含み、本発明の熱可塑性樹脂組成物に含まれる本発明の共重合体（Ａ）中の（メタ）アクリル酸アルキルエステル（ａ）単位と芳香族炭化水素基を有する（メタ）アクリル酸エステル（ｂ）単位との合計１００質量％中の（メタ）アクリル酸アルキルエステル（ａ）単位の含有量が６７〜８３質量％で、芳香族炭化水素基を有する（メタ）アクリル酸エステル（ｂ）単位の含有量が１７〜３３質量％であり、該共重合体（Ａ）の体積平均粒子径（Ｘ）が５０〜８００ｎｍで、該共重合体（Ａ）の体積平均粒子径（Ｘ）をＸで表し、粒子径分布曲線における上限からの頻度の累積値が１０％になったところの粒子径を頻度上限１０％体積粒子径（Ｙ）としてＹで表し、粒子径分布曲線における下限からの頻度の累積値が１０％になったところの粒子径を頻度下限１０％体積粒子径（Ｚ）としてＺで表したとき、体積平均粒子径（Ｘ）、頻度上限１０％体積粒子径（Ｙ）および頻度下限１０％体積粒子径（Ｚ）が、以下の（１）および（２）を満たすことを特徴とする。
（１）  Ｙ／Ｘ≦１．４
（２）  Ｚ／Ｘ≧０．６
【００１９】
［共重合体（Ａ）］
本発明の熱可塑性樹脂組成物は、（メタ）アクリル酸アルキルエステル（ａ）と、芳香族炭化水素基を有する（メタ）アクリル酸エステル（ｂ）との共重合体である。
【００２０】
（メタ）アクリル酸アルキルエステル（ａ）としては、アルキル基の炭素数が１〜１２である（メタ）アクリル酸アルキルエステルが好ましい。中でも、得られるグラフト共重合体（Ｂ）を配合してなる本発明の熱可塑性樹脂組成物の耐衝撃性が優れることから、アクリル酸ｎ−ブチル、アクリル酸２−エチルヘキシル、アクリル酸エチルが特に好ましい。（メタ）アクリル酸アルキルエステル（ａ）は、１種を単独でまたは２種以上を組み合わせて使用することができる。
【００２１】
芳香族炭化水素基を有する（メタ）アクリル酸エステル（ｂ）としては、フェニル基、ベンジル基等の芳香族炭化水素基あるいは芳香族炭化水素基を含む基を有する（メタ）アクリル酸エステルであればよく、例えば（メタ）アクリル酸アリールエステルや（メタ）アクリル酸アリーロキシエステル、アルキルエステル部分の置換基としてフェニル基等のアリール基やフェノキシ基等のアリーロキシ基を有する（メタ）アクリル酸アルキルエステルが挙げられるが、何らこれらに限定されるものではない。芳香族炭化水素基を有する（メタ）アクリル酸エステル（ｂ）としては、得られるグラフト共重合体（Ｂ）を配合してなる本発明の熱可塑性樹脂組成物の耐衝撃性が優れることから、アクリル酸ベンジル、アクリル酸２−フェノキシエチルが特に好ましい。芳香族炭化水素基を有する（メタ）アクリル酸エステル（ｂ）は、１種を単独でまたは２種以上を組み合わせて使用することができる。
【００２２】
本発明の共重合体（Ａ）は、（メタ）アクリル酸アルキルエステル（ａ）単位と、芳香族炭化水素基を有する（メタ）アクリル酸エステル（ｂ）単位の合計１００質量％中、（メタ）アクリル酸アルキルエステル（ａ）単位を６７〜８３質量％、芳香族炭化水素基を有する（メタ）アクリル酸エステル（ｂ）単位を１７〜３３質量％含む。（メタ）アクリル酸アルキルエステル（ａ）単位、芳香族炭化水素基を有する（メタ）アクリル酸エステル（ｂ）単位が上記範囲内であることにより、この共重合体（Ａ）から得られるグラフト共重合体（Ｂ）を配合してなる本発明の熱可塑性樹脂組成は、透明性に優れるものとなり、発色性に優れ、また、耐衝撃性にも優れたものとなる。この観点から、本発明の共重合体（Ａ）の（メタ）アクリル酸アルキルエステル（ａ）単位と芳香族炭化水素基を有する（メタ）アクリル酸エステル（ｂ）単位の合計１００質量％中の各単位の含有量は、（メタ）アクリル酸アルキルエステル（ａ）単位が７０〜８０質量％で、芳香族炭化水素基を有する（メタ）アクリル酸エステル（ｂ）単位が２０〜３０質量％であることが好ましい。（メタ）アクリル酸アルキルエステル（ａ）の含有量が上記下限を下回ると、透明性と耐衝撃性が低下する傾向にあり、また、（メタ）アクリル酸アルキルエステル（ａ）の含有量が上記上限を超えると、透明性が低下して発色性が低下する傾向にある。
【００２３】
共重合体（Ａ）中の（メタ）アクリル酸エステル（ａ）単位および芳香族炭化水素基を有する（メタ）アクリル酸エステル（ｂ）単位の含有量は、共重合体（Ａ）やグラフト共重合体（Ｂ）、もしくはグラフト共重合体（Ｂ）と後述の共重合体（Ｃ）とを含む熱可塑性樹脂組成物およびその成形品を、６００℃で加熱することでモノマー単位まで分解した後、ＧＣ−ＭＳ装置で成分分析することで算出することができるが、前述の通り、共重合体（Ａ）の製造に用いた（メタ）アクリル酸アルキルエステル（ａ）と芳香族炭化水素基を有する（メタ）アクリル酸エステル（ｂ）との合計に占める（メタ）アクリル酸アルキルエステル（ａ）および芳香族炭化水素基を有する（メタ）アクリル酸エステル（ｂ）のそれぞれの含有割合が、各々、共重合体（Ａ）中の（メタ）アクリル酸アルキルエステル（ａ）単位および芳香族炭化水素基を有する（メタ）アクリル酸エステル（ｂ）単位の含有量に該当する。
【００２４】
本発明の共重合体（Ａ）は、（メタ）アクリル酸アルキルエステル（ａ）と、芳香族炭化水素基を有する（メタ）アクリル酸エステル（ｂ）以外に、架橋剤に由来する単位およびグラフト交叉剤に由来する単位のいずれか一方または両方を有する共重合体であることが好ましく、共重合体（Ａ）がグラフト交叉剤および／または架橋剤に由来する単位を含むことでは、得られるグラフト共重合体（Ｂ）を配合してなる本発明の熱可塑性樹脂組成物の耐衝撃性をより一層改善する効果が奏される。
【００２５】
グラフト交叉剤としては、アリル化合物、具体的には、メタクリル酸アリル、シアヌル酸トリアリル、イソシアヌル酸トリアリル等が挙げられる。これらは１種のみを用いてもよく、２種以上を混合して用いてもよい。
架橋剤としては、ジメタクリレート系化合物、具体例には、エチレングリコールジメタクリレート、プロピレングリコールジメタクリレート、１，３−ブチレングリコールジメタクリレート、１，４−ブチレングリコールジメタクリレート等が挙げられる。これらは１種のみを用いてもよく、２種以上を混合して用いてもよい。
【００２６】
架橋剤および／またはグラフト交叉剤を用いる場合、本発明の共重合体（Ａ）中の架橋剤および／またはグラフト交叉剤に由来する単位の割合は、得られるグラフト共重合体（Ｂ）を配合してなる本発明の熱可塑性樹脂組成物の耐衝撃性が優れることから、（メタ）アクリル酸アルキルエステル（ａ）単位と、芳香族炭化水素基を有する（メタ）アクリル酸エステル（ｂ）単位と、架橋剤に由来する単位および／またはグラフト交叉剤に由来する単位との合計１００質量％中、０．１〜３質量％が好ましく、０．２〜２質量％がより好ましい。
【００２７】
なお、本発明の共重合体（Ａ）は、本発明の目的を損なわない範囲で、（メタ）アクリル酸アルキルエステル（ａ）単位、芳香族炭化水素基を有する（メタ）アクリル酸エステル（ｂ）単位、必要に応じて用いられる架橋剤および／またはグラフト交叉剤に由来する単位以外のその他の単量体単位を含んでいてもよい。本発明の共重合体（Ａ）に含まれていてもよいその他の単量体単位としては、後述のビニル系単量体混合物（ｍ１）に含まれる（メタ）アクリル酸アルキルエステル（ａ）および芳香族炭化水素基を有する（メタ）アクリル酸エステル（ｂ）以外のビニル系単量体の１種または２種以上が挙げられるが、本発明の効果を有効に得る上で、これらのその他のビニル系単量体単位の含有量は、本発明の共重合体（Ａ）１００質量％中２０質量％以下、特に１０質量％以下であることが好ましい。
【００２８】
本発明の共重合体（Ａ）の製造方法としては特に制限されないが、（メタ）アクリル酸アルキルエステル（ａ）と、本発明の芳香族炭化水素基を有する（メタ）アクリル酸エステル（ｂ）と、架橋剤および／またはグラフト交叉剤とを含む混合物を乳化重合、またはミニエマルション重合させる方法が好ましく、得られるグラフト共重合体（Ｂ）を配合してなる本発明の樹脂組成物の物性が優れることからミニエマルション重合させる方法が特に好ましい。
【００２９】
共重合体（Ａ）の乳化重合法による製造方法としては、水系溶媒にラジカル開始剤と、（メタ）アクリル酸アルキルエステル（ａ）と、芳香族炭化水素基を有する（メタ）アクリル酸エステル（ｂ）と、架橋剤および／またはグラフト交叉剤とを加えて、乳化剤の存在下で共重合させる方法が挙げられる。
ラジカル開始剤と、（メタ）アクリル酸アルキルエステル（ａ）と、芳香族炭化水素基を有する（メタ）アクリル酸エステル（ｂ）と、架橋剤および／またはグラフト交叉剤の添加方法は、一括、分割、連続のいずれでもよい。
【００３０】
共重合体（Ａ）を製造するミニエマルション重合は、これに限定されるものではないが、例えば、（メタ）アクリル酸アルキルエステル（ａ）と、芳香族炭化水素基を有する（メタ）アクリル酸エステル（ｂ）と、架橋剤および／またはグラフト交叉剤と、疎水性物質と、開始剤とを混合し、得られた混合物に水と、乳化剤とを加え、せん断力を付与してプレエマルション（ミニエマルション）を作製する工程、並びにこの混合物を重合開始温度まで加熱して重合させる工程を含むことができる。
【００３１】
ミニエマルション化の工程では、例えば、超音波照射による剪断工程を実施することにより、前記剪断力によりモノマーが引きちぎられ、乳化剤に覆われたモノマー微小油滴が形成される。その後、開始剤の重合開始温度まで加熱することにより、モノマー微小油滴をそのまま重合し、高分子微粒子が得られる。ミニエマルションを形成させるための剪断力を加える方法は公知の任意の方法を用いることができ、ミニエマルションを形成できる高剪断装置としては、これらに限定されるものではないが、例えば、高圧ポンプおよび相互作用チャンバーからなる乳化装置、超音波エネルギーや高周波によりミニエマルションを形成させる装置等がある。高圧ポンプおよび相互作用チャンバーからなる乳化装置としては、例えば、ＳＰＸ  Ｃｏｒｐｏｒａｔｉｏｎ  ＡＰＶ社製「圧力式ホモジナイザー」、（株）パウレック製「マイクロフルイダイザー」等が挙げられ、超音波エネルギーや高周波によりミニエマルションを形成させる装置としては、例えば、Ｆｉｓｈｅｒ  Ｓｃｉｅｎｔ製「ソニックディスメンブレーター」や（株）日本精機製作所製「ＵＬＴＲＡＳＯＮＩＣ  ＨＯＭＯＧＥＮＩＺＥＲ」等が挙げられるがこれらに限定されるものではない。
【００３２】
なお、ミニエマルション化の際の水溶媒の使用量は、作業性、安定性、製造性等の観点から、重合後の反応系の固形分濃度が５〜５０質量％程度となるように、水以外の混合物１００質量部に対して１００〜５００質量部程度とすることが好ましい。
【００３３】
ミニエマルション重合で共重合体（Ａ）を製造する場合、疎水性物質を所定の割合で用いることが好ましい。プレエマルションを形成させる際に、疎水性物質を添加するとミニエマルション重合の製造安定性がより向上する傾向にあり、本発明に好適な共重合体（Ａ）を製造することができる。
【００３４】
疎水性物質としては、例えば炭素数１０以上の炭化水素類、炭素数１０以上のアルコール、質量平均分子量（Ｍｗ）１００００未満の疎水性ポリマー、疎水性モノマー、例えば、炭素数１０〜３０のアルコールのビニルエステル、炭素数１２〜３０のアルコールのビニルエーテル、炭素数１２〜３０の（メタ）アクリル酸アルキル、炭素数１０〜３０（好ましくは炭素数１０〜２２）のカルボン酸ビニルエステル、ｐ−アルキルスチレン、疎水性の連鎖移動剤、疎水性の過酸化物等が挙げられる。これらは、１種を単独で用いてもよく、２種以上を混合して用いてもよい。
【００３５】
疎水性物質としては、より具体的には、ヘキサデカン、オクタデカン、イコサン、流動パラフィン、流動イソパラフィン、パラフィンワックス、ポリエチレンワックス、オリーブ油、セチルアルコール、アクリル酸ステアリル、アクリル酸ラウリル、アクリル酸ステアリル、メタクリル酸ラウリル、メタクリル酸ステアリル、５００〜１００００の数平均分子量（Ｍｎ）を有するポリスチレン、ポリ（メタ）アクリル酸エステル等が挙げられる。
【００３６】
疎水性物質は、（メタ）アクリル酸アルキルエステル（ａ）と、芳香族炭化水素基を有する（メタ）アクリル酸エステル（ｂ）と、架橋剤および／またはグラフト交叉剤の合計１００質量部に対し、好ましくは０．１〜１０質量部、より好ましくは１〜３質量部用いることが、共重合体（Ａ）の粒子径制御の点で好ましい。
【００３７】
本発明の共重合体（Ａ）を製造する際に用いる乳化剤としては、オレイン酸、パルミチン酸、ステアリン酸、ロジン酸のアルカリ金属塩、アルケニルコハク酸のアルカリ金属塩等で例示されるカルボン酸系の乳化剤、アルキル硫酸エステル、アルキルベンゼンスルホン酸ナトリウム、アルキルスルホコハク酸ナトリウム、ポリオキシエチレンノニルフェニルエーテル硫酸エステルナトリウムなどの中から選ばれるアニオン系乳化剤等、公知の乳化剤を単独または２種以上を組み合わせて使用することができる。
【００３８】
乳化剤の添加量としては、（メタ）アクリル酸アルキルエステル（ａ）と、芳香族炭化水素基を有する（メタ）アクリル酸エステル（ｂ）と、架橋剤および／またはグラフト交叉剤の合計１００質量部に対し、０．０１〜３．０質量部が好ましく、さらに好ましくは０．０５〜２．０質量部であることが、共重合体（Ａ）の粒子径制御の点で好ましい。
【００３９】
共重合体（Ａ）の製造に用いられる開始剤はラジカル重合するためのラジカル重合開始剤であり、その種類に特に制限はないが、例えば、アゾ重合開始剤、光重合開始剤、無機過酸化物、有機過酸化物、有機過酸化物と遷移金属と還元剤とを組み合わせたレドックス系開始剤等が挙げられる。これらのうち、加熱により重合を開始できるアゾ重合開始剤、無機過酸化物、有機過酸化物、レドックス系開始剤が好ましい。これらは１種のみを用いてもよく、２種以上を組み合わせて用いてもよい。
【００４０】
アゾ重合開始剤としては、例えば、２，２’−アゾビス（４−メトキシ−２，４−ジメチルバレロニトリル）、２，２’−アゾビス（２，４−ジメチルバレロニトリル）、２，２’−アゾビスイソブチロニトリル、２，２’−アゾビス（２−メチルブチロニトリル）、１，１’−アゾビス（シクロヘキサン−１−カルボニトリル）、１−［（１−シアノ−１−メチルエチル）アゾ］フォルムアミド、４，４’−アゾビス（４−シアノバレリックアシッド）、ジメチル２，２’−アゾビス（２−メチルプロピオネート）、ジメチル１，１’−アゾビス（１−シクヘキサンカルボキシレート）、２，２’−アゾビス［２−メチル−Ｎ−（２−ヒドロキシエチル）プロピオンアミド］、２，２’−アゾビス（Ｎ−ブチル−２−メチルプロピオンアミド）、２，２’−アゾビス（Ｎ−シクロヘキシル−２−メチルプロピオンアミド）、２，２’−アゾビス［２−（２−イミダゾリン−２−イル）プロパン］、２，２’−アゾビス（２，４，４−トリメチルペンタン）等が挙げられる。
【００４１】
無機過酸化物としては、例えば、過硫酸カリウム、過硫酸ナトリウム、過硫酸アンモニウム、過酸化水素等が挙げられる。
【００４２】
有機過酸化物としては、例えばペルオキシエステル化合物が挙げられ、その具体例としては、α，α’−ビス（ネオデカノイルペルオキシ）ジイソプロピルベンゼン、クミルペルオキシネオデカノエート、１，１，３，３−テトラメチルブチルペルオキシネオデカノエート、１−シクロヘキシル−１−メチルエチルペルオキシネオデカノエート、ｔ−ヘキシルペルオキシネオデカノエート、ｔ−ブチルペルオキシネオデカノエート、ｔ−ヘキシルペルオキシピバレート、ｔ−ブチルペルオキシピバレート、１，１，３，３−テトラメチルブチルペルオキシ−２−エチルヘキサノエート、２，５−ジメチル−２，５−ビス（２−エチルヘキサノイルペルオキシ）ヘキサン、１−シクロヘキシル−１−メチルエチルペルオキシ−２−エチルヘキサノエート、ｔ−ヘキシルペルオキシ２−ヘキシルヘキサノエート、ｔ−ブチルペルオキシ２−ヘキシルヘキサノエート、ｔ−ブチルペルオキシイソブチレート、ｔ−ヘキシルペルオキシイソプロピルモノカーボネート、ｔ−ブチルペルオキシマレイックアシッド、ｔ−ブチルペルオキシ３，５，５−トリメチルヘキサノエート、ｔ−ブチルペルオキシラウレート、２，５−ジメチル−２，５−ビス（ｍ−トルオイルペルオキシ）ヘキサン、ｔ−ブチルペルオキシイソプロピルモノカーボネート、ｔ−ブチルペルオキシ２−エチルヘキシルモノカーボネート、ｔ−ヘキシルペルオキシベンゾエート、２，５−ジメチル−２，５−ビス（ベンゾイルペルオキシ）ヘキサン、ｔ−ブチルペルオキシアセテート、ｔ−ブチルペルオキシ−ｍ−トルオイルベンゾエート、ｔ−ブチルペルオキシベンゾエート、ビス（ｔ−ブチルペルオキシ）イソフタレート、１，１−ビス（ｔ−ヘキシルペルオキシ）３，３，５−トリメチルシクロヘキサン、１，１−ビス（ｔ−ヘキシルペルオキシ）シクロヘキサン、１，１−ビス（ｔ−ブチルペルオキシ）３，３，５−トリメチルシクロヘキサン、１，１−ビス（ｔ−ブチルペルオキシ）シクロヘキサン、１，１−ビス（ｔ−ブチルペルオキシ）シクロドデカン、２，２−ビス（ｔ−ブチルペルオキシ）ブタン、ｎ−ブチル４，４−ビス（ｔ−ブチルペルオキシ）バレレート、２，２−ビス（４，４−ジ−ｔ−ブチルペルオキシシクロヘキシル）プロパン、α，α’−ビス（ｔ−ブチルペルオキシド）ジイソプロピルベンゼン、ジクミルペルオキシド、２，５−ジメチル−２，５−ビス（ｔ−ブチルペルオキシ）ヘキサン、ｔ−ブチルクミルペルオキシド、ジ−ｔ−ブチルペルオキシド、クメンヒドロペルオキシド、ジイソプロピルベンゼンヒドロペルオキシド、ジラウロイルペルオキシド、ジイソノナノイルペルオキシド、ｔ−ブチルヒドロペルオキシド、ベンゾイルペルオキシド、ラウロイルペルオキシド、ジメチルビス（ｔ−ブチルペルオキシ）−３−ヘキシン、ビス（ｔ−ブチルペルオキシイソプロピル）ベンゼン、ビス（ｔ−ブチルペルオキシ）トリメチルシクロヘキサン、ブチル−ビス（ｔ−ブチルペルオキシ）バレラート、２−エチルヘキサンペルオキシ酸ｔ−ブチル、ジベンゾイルペルオキシド、パラメンタンハイドロペルオキシドおよびｔ−ブチルペルオキシベンゾエート等が挙げられる。
【００４３】
レドックス系開始剤としては、有機過酸化物と硫酸第一鉄、キレート剤および還元剤を組み合わせたものが好ましい。例えば、クメンヒドロペルオキシド、硫酸第一鉄、ピロリン酸ナトリウム、およびデキストロースからなるものや、ｔ−ブチルヒドロペルオキシド、ナトリウムホルムアルデヒトスルホキシレート（ロンガリット）、硫酸第一鉄、およびエチレンジアミン四酢酸二ナトリウムを組み合わせたもの等が挙げられる。
【００４４】
開始剤としては、これらのうち、特に有機過酸化物が好ましい。
【００４５】
開始剤の添加量としては、（メタ）アクリル酸アルキルエステル（ａ）と、芳香族炭化水素基を有する（メタ）アクリル酸エステル（ｂ）と、架橋剤および／またはグラフト交叉剤の合計１００質量部に対して通常５質量部以下、好ましくは３質量部以下、例えば０．００１〜３質量部である。
【００４６】
上記のプレエマルションを調製する工程は通常常温（１０〜５０℃程度）で行われ、ミニエマルション重合の工程は４０〜１００℃で３０〜６００分程度行われる。
【００４７】
本発明の共重合体（Ａ）の粒子径は、体積平均粒子径で５０〜８００ｎｍであり、好ましくは１００〜６００ｎｍ、より好ましくは２５０〜４５０ｎｍである。体積平均粒子径が上記範囲内であれば、重合時の凝塊物が少なく、この共重合体（Ａ）を用いたグラフト共重合体（Ｂ）を配合した本発明の熱可塑性樹脂組成物の耐衝撃性がより良好となる。
【００４８】
本発明の共重合体（Ａ）は、体積平均粒子径（Ｘ）をＸで表し、粒子径分布曲線における上限からの頻度の累積値が１０％になったところの粒子径を頻度上限１０％体積粒子径（Ｙ）としてＹで表し、粒子径分布曲線における下限からの頻度の累積値が１０％になったところの粒子径を頻度下限１０％体積粒子径（Ｚ）としてＺで表したとき、下記（１），（２）の関係式を共に満たすものである。
（１）  Ｙ／Ｘ≦１．４
（２）  Ｚ／Ｘ≧０．６
上記（１）および（２）を満たすことで、粒子径分布がより狭くなり、本発明の熱可塑性樹脂組成物の耐衝撃性、発色性が良好となる。本発明の共重合体（Ａ）は、その粒度分布として上記（１）および（２）の関係式を満たせばよいが、特に下記（１Ａ），（２Ａ）の関係式を満たすことが、本発明の熱可塑性樹脂組成物の耐衝撃性の観点から好ましい。
（１Ａ）  １．０≦Ｙ／Ｘ≦１．３
（２Ａ）  ０．７≧Ｚ／Ｘ≧１．０
【００４９】
共重合体（Ａ）の平均粒子径や粒度分布を上記好適範囲に制御する方法としては、特に制限されないが、例えば、乳化剤の種類または使用量を調整する方法が挙げられる。
【００５０】
なお、本発明の共重合体（Ａ）の体積平均粒子径（Ｘ）、頻度上限１０％体積粒子径（Ｙ）、頻度下限１０％体積粒子径（Ｚ）は、後述の実施例の項に記載される方法で、例えば上述の水性分散体に分散している共重合体（Ａ）に対して測定される。
【００５１】
［グラフト共重合体（Ｂ）］
本発明のグラフト共重合体（Ｂ）は、本発明の共重合体（Ａ）に対し、（メタ）アクリル酸アルキルエステル、シアン化ビニル化合物および芳香族ビニル化合物を含むビニル系単量体混合物（ｍ１）がグラフト重合したグラフト共重合体である。
本発明のグラフト共重合体（Ｂ）は、本発明の共重合体（Ａ）の存在下に、（メタ）アクリル酸アルキルエステル、シアン化ビニル化合物および芳香族ビニル化合物を含むビニル系単量体混合物（ｍ１）を重合して得られる。
【００５２】
ビニル系単量体混合物（ｍ１）に含まれる（メタ）アクリル酸アルキルエステルとしては、アルキル基の炭素数が１〜２０、特に１〜１０のものが好ましく、そのアルキル基は直鎖アルキル基でも、分岐アルキル基でも、シクロアルキル基でもよいが、好ましくは直鎖アルキル基である。（メタ）アクリル酸アルキルエステルとしては、例えばアクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸アミル、アクリル酸イソアミル、アクリル酸オクチル、アクリル酸−２−エチルヘキシル、アクリル酸デシル、アクリル酸ラウリル、アクリル酸ステアリル、アクリル酸シクロヘキシル、アクリル酸ペンチル、アクリル酸ベンジル等のアクリル酸アルキルエステル；メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸アミル、メタクリル酸イソアミル、メタクリル酸オクチル、メタクリル酸−２−エチルヘキシル、メタクリル酸デシル、メタクリル酸ラウリル、メタクリル酸シクロヘキシル、メタクリル酸ベンジル等のメタクリル酸アルキルエステルなどが挙げられる。これらの中でも、得られるグラフト共重合体（Ｂ）を配合してなる本発明の熱可塑性樹脂組成物よりなる成形品の透明性、即ち発色性と、耐衝撃性、耐候性が高まる観点から、アクリル酸メチル、メタクリル酸メチル、メタクリル酸エチルが好ましく、メタクリル酸メチル、メタクリル酸エチルがより好ましい。
【００５３】
これらの（メタ）アクリル酸アルキルエステルは、１種を単独で用いてもよく、２種以上を組み合わせて用いてもよい。
【００５４】
ビニル系単量体混合物（ｍ１）に含まれる（メタ）アクリル酸アルキルエステルは、後述のビニル系単量体混合物（ｍ２）に含まれる（メタ）アクリル酸アルキルエステルと同じ構造であることが、本発明の熱可塑性樹脂組成物およびその成形品の発色性、耐衝撃性、耐候性の点で特に好ましい。
【００５５】
ビニル系単量体混合物（ｍ１）に含まれる（メタ）アクリル酸アルキルエステルの含有率に特に制限はないが、１０〜３０質量％であることが、本発明の熱可塑性樹脂組成物およびその成形品の耐衝撃性と発色性のバランスが優れる点で好ましい。
【００５６】
ビニル系単量体混合物（ｍ１）に含まれるシアン化ビニル化合物としては、例えば、アクリロニトリル、メタクリロニトリルなどが挙げられる。これらの中でも、得られる成形品の透明性、即ち発色性と、耐衝撃性が高まる観点から、アクリロニトリルが好ましい。
これらのシアン化ビニル化合物は、１種を単独で用いてもよく、２種以上を組み合わせて用いてもよい。
【００５７】
ビニル系単量体混合物（ｍ１）に含まれるシアン化ビニル化合物の含有率に特に制限はないが、１０〜３０質量％であることが、本発明の熱可塑性樹脂組成物およびその成形品の耐衝撃性と発色性のバランスが優れる点で好ましい。
【００５８】
ビニル系単量体混合物（ｍ１）に含まれる芳香族ビニル化合物としては、例えば、スチレン、α−メチルスチレン、ｏ−，ｍ−もしくはｐ−メチルスチレン、ビニルキシレン、ｐ−ｔ−ブチルスチレン、エチルスチレンなどが挙げられる。これらの中でも、得られる成形品の発色性と耐衝撃性が高まる観点から、スチレンが好ましい。
これらの芳香族ビニル化合物は、１種を単独で用いてもよく、２種以上を組み合わせて用いてもよい。
【００５９】
ビニル系単量体混合物（ｍ１）に含まれる芳香族ビニル化合物の含有率に特に制限はないが、５０〜７０質量％であることが、本発明の熱可塑性樹脂組成物およびその成形品の耐衝撃性と発色性のバランスが優れる点で好ましい。
【００６０】
ビニル系単量体混合物（ｍ１）は、上記の（メタ）アクリル酸アルキルエステル、シアン化ビニル化合物および芳香族ビニル化合物と、これらと共重合可能な他の単量体を、例えば、アクリル酸メチル、アクリル酸エチルなどのアクリル酸アルキルエステルを解重合抑制のために含むことができる。
【００６１】
他の単量体としては、例えば、Ｎ−メチルマレイミド、Ｎ−エチルマレイミド、Ｎ−ｎ−プロピルマレイミド、Ｎ−ｉ−プロピルマレイミド、Ｎ−ｎ−ブチルマレイミド、Ｎ−ｉ−ブチルマレイミド、Ｎ−ｔｅｒｔ−ブチルマレイミド、Ｎ−シクロヘキシルマレイミド等のＮ−シクロアルキルマレイミド、Ｎ−フェニルマレイミド、Ｎ−アルキル置換フェニルマレイミド、Ｎ−クロロフェニルマレイミド等のＮ−アリールマレイミド、Ｎ−アラルキルマレイミド等のマレイミド系化合物が挙げられ、これらは１種でまたは２種以上を組み合わせて使用できる。
【００６２】
本発明のグラフト共重合体（Ｂ）は、本発明の共重合体（Ａ）に（メタ）アクリル酸アルキルエステル、シアン化ビニル化合物および芳香族ビニル化合物を含むビニル系単量体混合物（ｍ１）がグラフト重合している。
得られるグラフト共重合体（Ｂ）を配合してなる本発明の熱可塑性樹脂組成物および成形品の物性バランスが優れることから、グラフト共重合体（Ｂ）の製造に用いる共重合体（Ａ）およびビニル系単量体混合物（ｍ１）は、グラフト共重合体（Ｂ）１００質量％中、共重合体（Ａ）が５０〜８０質量％、ビニル系単量体混合物（ｍ１）が２０〜５０質量％であることが好ましい。
【００６３】
また、本発明のグラフト共重合体（Ｂ）は、得られるグラフト共重合体（Ｂ）を配合してなる本発明の熱可塑性樹脂組成物およびその成形品の物性バランスが優れることから、グラフト率が２５〜１００％であることが好ましい。グラフト共重合体（Ｂ）のグラフト率は、後述の実施例の項に記載の方法で測定される。
【００６４】
グラフト共重合体（Ｂ）は、塊状重合法、溶液重合法、塊状懸濁重合法、懸濁重合法、乳化重合法等の公知の方法により製造されるが、得られるグラフト共重合体（Ｂ）を配合してなる本発明の熱可塑性樹脂組成物およびその成形品の物性バランスが良好なことから乳化重合法が好ましい。
【００６５】
乳化グラフト重合の方法としては、本発明の共重合体（Ａ）のエマルションの存在下に、ビニル系単量体混合物（ｍ１）を一括で、または連続的、または断続的に添加してラジカル重合する方法が挙げられる。また、グラフト重合の際には、グラフト重合体（Ｂ）の分子量の調節やグラフト率を制御する目的で連鎖移動剤を使用したり、ラテックスの粘度やｐＨを調節する目的で公知の無機電解質等を使用したりしてもよい。また、乳化グラフト重合においては、各種の乳化剤やラジカル開始剤を必要に応じて使用することができる。
乳化剤、ラジカル開始剤の種類や添加量については特に制限されない。また、乳化剤、ラジカル開始剤としては、共重合体（Ａ）の説明において先に例示した乳化剤、ラジカル開始剤が挙げられる。
【００６６】
グラフト共重合体（Ｂ）の水性分散体から、グラフト共重合体（Ｂ）を回収する方法としては、（ｉ）凝固剤を溶解させた熱水中にグラフト共重合体（Ｂ）の水性分散体を投入して、スラリー状態に凝析することによって回収する方法（湿式法）、（ｉｉ）加熱雰囲気中にグラフト共重合体（Ｂ）の水性分散体を噴霧することにより、半直接的にグラフト共重合体（Ｂ）を回収する方法（スプレードライ法）等が挙げられる。
【００６７】
凝固剤としては、硫酸、塩酸、リン酸、硝酸等の無機酸、塩化カルシウム、酢酸カルシウム、硫酸アルミニウム等の金属塩等が挙げられる。凝固剤は、重合で用いた乳化剤に対応させて選定される。すなわち、脂肪酸石鹸、ロジン酸石鹸等のカルボン酸石鹸のみを用いた場合、どのような凝固剤を用いてもよい。ドデシルベンゼンスルホン酸ナトリウム等の酸性領域でも安定な乳化力を示す乳化剤が含まれている場合、金属塩を用いる必要がある。
【００６８】
スラリー状態のグラフト共重合体（Ｂ）から乾燥状態のグラフト共重合体（Ｂ）を得る方法としては、（ｉ）洗浄によって、スラリーに残存する乳化剤残渣を水中に溶出させた後に、該スラリーを遠心脱水機またはプレス脱水機で脱水し、さらに気流乾燥機等で乾燥する方法、（ii）圧搾脱水機、押出機等で脱水と乾燥とを同時に実施する方法等が挙げられる。この乾燥後、グラフト共重合体（Ｂ）は、粉体または粒子状で得られる。また、圧搾脱水機または押出機から排出されたグラフト共重合体（Ｂ）を直接、熱可塑性樹脂組成物を製造する押出機または成形機に送ることもできる。
【００６９】
本発明の熱可塑性樹脂組成物は、本発明のグラフト共重合体（Ｂ）として、体積平均粒子径３００〜８００ｎｍ、好ましくは３５０〜６００ｎｍのものを少なくとも含む。体積平均粒子径３００〜８００ｎｍのグラフト共重合体（Ｂ）を含むことで、熱可塑性樹脂組成物の耐衝撃性を良好なものとすることができる。
【００７０】
本発明においては、耐衝撃性をより高めることができることから、グラフト共重合体（Ｂ）として、体積平均粒子径の異なる２種以上のものを混合して用いることが好ましく、この場合、体積平均粒子径が３００〜８００ｎｍの範囲にある比較的粒子径の大きいグラフト共重合体（Ｂ）（以下、「グラフト共重合体（Ｂａ）」と称す場合がある。）と体積平均粒子径が５０〜１５０ｎｍの範囲にある比較的粒子径の小さいグラフト共重合体（Ｂ）（以下、「グラフト共重合体（Ｂｂ）」と称す場合がある。）とを混合して用いることが好ましい。このように、粒子径の異なるグラフト共重合体（Ｂａ）とグラフト共重合体（Ｂｂ）とを混合して用いることにより粒子間距離が短くなり、耐衝撃性のより一層の向上効果を得ることができる。このグラフト共重合体（Ｂａ）の体積平均粒子径はより好ましくは３５０〜６００ｎｍであり、グラフト共重合体（Ｂｂ）の体積平均粒子径はより好ましくは８０〜１４０ｎｍである。
【００７１】
また、比較的粒子径の大きいグラフト共重合体（Ｂａ）と比較的粒子径の小さいグラフト共重合体（Ｂｂ）とを混合して用いることによる耐衝撃性の向上効果を有効に得るために、グラフト共重合体（Ｂａ）とグラフト共重合体（Ｂｂ）との合計１００質量％中のグラフト共重合体（Ｂａ）の割合は２０〜８０質量％で、グラフト共重合体（Ｂｂ）の割合は２０〜８０質量％であることが好ましく、グラフト共重合体（Ｂａ）の割合は３０〜７０質量％で、グラフト共重合体（Ｂｂ）の割合は３０〜７０質量％であることがより好ましい。
なお、グラフト共重合体（Ｂａ）とグラフト共重合体（Ｂｂ）とを組み合わせて用いるということは、これらグラフト共重合体（Ｂａ）の体積平均粒子径とグラフト共重合体（Ｂｂ）の体積平均粒子径との中間の体積平均粒子径を有するグラフト共重合体（Ｂ）を１種のみ用いることとは粒子間距離を短くできるという点で異なる。
【００７２】
グラフト共重合体（Ｂ）、グラフト共重合体（Ｂａ）、グラフト共重合体（Ｂｂ）の体積平均粒子径を上記好適範囲に制御する方法としては特に制限されないが、例えば、共重合体（Ａ）製造時に乳化剤の種類または使用量を調整する方法が挙げられる。
【００７３】
なお、グラフト共重合体（Ｂ）の体積平均粒子径は、後述の実施例の項に記載される方法で測定される。
【００７４】
［共重合体（Ｃ）］
共重合体（Ｃ）は、（メタ）アクリル酸アルキルエステルを含むビニル系単量体混合物（ｍ２）を重合して得られる。
【００７５】
ビニル系単量体混合物（ｍ２）は、得られる本発明の熱可塑性樹脂組成物およびその成形品の透明性、即ち発色性と、耐候性が優れることから、（メタ）アクリル酸エステルが必須成分である。
【００７６】
ビニル系単量体混合物（ｍ２）に含まれる（メタ）アクリル酸アルキルエステルとしては、ビニル系単量体混合物（ｍ１）に含まれる（メタ）アクリル酸アルキルエステルとして前述したものが挙げられる。前述した（メタ）アクリル酸アルキルエステルの中でも、得られる本発明の熱可塑性樹脂組成物およびその成形品の発色性と耐衝撃性、耐候性が高まる観点から、アクリル酸メチル、メタクリル酸メチル、メタクリル酸エチルが好ましく、メタクリル酸メチル、メタクリル酸エチルがより好ましい。
【００７７】
これらの（メタ）アクリル酸アルキルエステルは、１種を単独で用いてもよく、２種以上を組み合わせて用いてもよい。例えば、メタクリル酸メチルとアクリル酸メチルとを１：０．０１〜０．２（質量比）の割合で併用することで、共重合体（Ｃ）の解重合を抑制できることから好ましい。
【００７８】
ビニル系単量体混合物（ｍ２）に含まれる（メタ）アクリル酸アルキルエステルの含有率は６０〜１００質量％であることが、得られる本発明の熱可塑性樹脂組成物およびその成形品の透明性と耐候性が優れる点で好ましく、７０〜１００質量％であることがより好ましい。
【００７９】
ビニル系単量体混合物（ｍ２）は、上記の（メタ）アクリル酸アルキルエステルと、これらと共重合可能な他の単量体を、熱可塑性樹脂組成物およびその成形品の物性を損なわない範囲において、含むことができる。
他の単量体としては、ビニル系単量体混合物（ｍ１）に含まれるシアン化ビニル化合物、芳香族ビニル化合物および他の単量体として前述したものが挙げられ、他の単量体は１種でまたは２種以上を組み合わせて使用できる。
【００８０】
共重合体（Ｃ）の質量平均分子量に特に制限はないが、１０，０００〜３００，０００の範囲であることが好ましく、特に５０，０００〜２００，０００の範囲であることが好ましい。共重合体（Ｃ）の質量平均分子量が上記範囲内であれば、本発明の熱可塑性樹脂組成物の流動性、耐衝撃性が優れる。
なお、共重合体（Ｃ）の質量平均分子量は、後述の実施例の項に記載の方法で測定される。
【００８１】
共重合体（Ｃ）の製造方法としては特に制限されず、乳化重合、懸濁重合、塊状重合、溶液重合などの公知の方法が挙げられる。得られる熱可塑性樹脂組成物の耐熱性の点からは、懸濁重合、塊状重合が好ましい
【００８２】
共重合体（Ｃ）の製造時に用いる重合開始剤に特に制限はないが、例えば有機過酸化物類が挙げられる。
【００８３】
共重合体（Ｃ）の製造時に、共重合体（Ｃ）の分子量を調整するため、連鎖移動剤を用いることができる。連鎖移動剤に特に制限はないが、メルカプタン類、α−メチルスチレンダイマー、テルペン類等が挙げられる。
【００８４】
［染料（Ｄ）］
本発明の熱可塑性樹脂組成物は、発色性の効果の観点から、好ましくは染料（Ｄ）を含む。
【００８５】
本発明で用いる染料（Ｄ）には特に制限はないが、例えば、メチン系合成染料、アントラキノン系合成染料、ペリノン系合成染料、アゾ系合成染料、キノリン系合成染料等の有機染料が挙げられる。これらの染料は１種のみを用いてもよく、２種以上を混合して用いてもよいが、本発明では特に、これらの染料の２種以上を黒色になるように調合して用いることが、発色性としての漆黒性において顕著な効果が得られることから、好ましい。
【００８６】
メチン系合成染料の具体例としては、Ｓｏｌｖｅｎｔ  Ｏｒａｎｇｅ  ８０、Ｓｏｌｖｅｎｔ  Ｏｒｅｎｇｅ  １０７、Ｓｏｌｖｅｎｔ  Ｙｅｌｌｏｗ  ９３のカラーインデックスで市販されているメチン系合成染料が挙げられる。
【００８７】
アントラキノン系合成染料の具体例としては、Ｓｏｌｖｅｔ  Ｂｌｕｅ  ３５、Ｓｏｌｖｅｎｔ  Ｇｒｅｅｎ  ３、Ｓｏｌｖｅｎｔ  Ｏｒａｎｇｅ  ２８、Ｓｏｌｖｅｎｔ  Ｒｅｄ  １１１、Ｓｏｌｖｅｎｔ  Ｒｅｄ  １６８、Ｓｏｌｖｅｎｔ  Ｒｅｄ  ２０７、Ｄｉｓｐｅｒｓｅ  Ｒｅｄ  ２２、Ｓｏｌｖｅｎｔ  Ｒｅｄ  ５２、Ｄｉｓｐｅｒｓｅ  Ｒｅｄ  ６０、Ｄｉｓｐｅｒｓｅ  Ｖｉｏｌｅｔ  ３１、Ｓｏｌｖｅｎｔ  Ｂｌｕｅ  ３６、Ｓｏｌｖｅｎｔ  Ｂｌｕｅ  ８３、Ｓｏｌｖｅｎｔ  Ｂｌｕｅ  ９７、Ｓｏｌｖｅｎｔ  Ｂｌｕｅ  ７８、Ｓｏｌｖｅｎｔ  Ｂｌｕｅ  ９４、Ｓｏｌｖｅｎｔ  Ｂｌｕｅ  ６３、Ｓｏｌｖｅｎｔ  Ｂｌｕｅ  ８７、Ｓｏｌｖｅｎｔ  Ｒｅｄ  １４９、Ｓｏｌｖｅｎｔ  ＧＲＥＥＮ  ２８、Ｓｏｌｖｅｎｔ  Ｒｅｄ  １５１、Ｓｏｌｖｅｎｔ  Ｒｅｄ  １５０等のカラーインデックスで市販されているアントラキノン系合成染料が挙げられる。
【００８８】
ペリノン系合成染料の具体例としては、Ｓｏｌｖｅｎｔ  Ｏｒａｎｇｅ  ６０、Ｓｏｌｖｅｎｔ  Ｒｅｄ  １３５、Ｓｏｌｖｅｎｔ  Ｒｅｄ  １７９のカラーインデックスで市販されているペリノン系合成染料が挙げられる。
【００８９】
アゾ系合成染料の具体例としては、Ｓｏｌｖｅｎｔ  Ｙｅｌｌｏｗ  １４、Ｓｏｌｖｅｎｔ  Ｙｅｌｌｏｗ  １６、Ｓｏｌｖｅｎｔ  Ｒｅｄ  ２３、Ｓｏｌｖｅｎｔ  Ｒｅｄ  ２４、Ｓｏｌｖｅｎｔ  Ｒｅｄ  ２７のカラーインデックスで市販されているアゾ系合成染料が挙げられる。
【００９０】
キノリン系合成染料の具体例としては、Ｓｏｌｖｅｎｔ  Ｙｅｌｌｏｗ  ３３、Ｓｏｌｖｅｎｔ  Ｙｅｌｌｏｗ  １５７、Ｄｉｓｐｅｒｃｅ  Ｙｅｌｌｏｗ  ５４、Ｄｉｓｐｅｒｓｅ  Ｙｅｌｌｏｗ  １６０のカラーインデックスで市販されているキノリン系合成染料が挙げられる。
【００９１】
これらの合成染料はそれぞれ、一種単独では黒色ではなく、色調の異なる複数種が組み合わされることで黒色を呈する。複数種の合成染料の組み合わせおよびそれらの質量比は、各合成染料の色調に応じて、それらを混合したときに黒色を呈するように適宜設定される。色調の組み合わせの例としては、特に限定するものではないが、オレンジ色と緑色と
赤色との組み合わせが挙げられる。例えば、Ｓｏｌｖｅｎｔ  Ｏｒａｎｇｅ  １０７とＳｏｌｖｅｎｔ  Ｇｒｅｅｎ  ３とＳｏｌｖｅｎｔ  Ｒｅｄ  ５２とを、Ｓｏｌｖｅｎｔ  Ｏｒａｎｇｅ  １０７：Ｓｏｌｖｅｎｔ  Ｇｒｅｅｎ  ３：Ｓｏｌｖｅｎｔ  Ｒｅｄ  ５２＝１：１：１の質量比で混合することで、黒色を呈する有機染料が得られる。
【００９２】
［熱可塑性樹脂組成物］
本発明の熱可塑性樹脂組成物は、前述の本発明のグラフト共重合体（Ｂ）と上述の共重合体（Ｃ）とを含み、好ましくは、更に上記の染料（Ｄ）を含む。
【００９３】
本発明の熱可塑性樹脂組成物における本発明のグラフト重合体（Ｂ）の含有率は、グラフト共重合体（Ｂ）と共重合体（Ｃ）の合計を１００質量％とした場合に、１０〜５０質量％であることが好ましく、共重合体（Ｃ）の含有率は５０〜９０質量％であることが好ましい。グラフト重合体（Ｂ）および共重合体（Ｃ）の含有率が上記範囲であると、本発明の熱可塑性樹脂組成物およびその成形品の透明性即ち、発色性と耐衝撃性が優れたものとなる。
【００９４】
本発明の熱可塑性樹脂組成物が染料（Ｄ）を含む場合、染料（Ｄ）の含有量には特に制限はないが、本発明のグラフト共重合体（Ｂ）と共重合体（Ｃ）の合計１００質量部に対して０．１〜３質量部が好ましく、０．１〜２．５質量部がより好ましい。染料（Ｄ）の含有量が上記範囲内であれば、得られる成形品の耐衝撃性および耐候性と発色性のバランスに優れる。
【００９５】
本発明の熱可塑性樹脂組成物は、熱可塑性樹脂組成物およびその成形品の物性を損なわない範囲において、必要に応じて、他の熱可塑性樹脂を含有してもよい。他の熱可塑性樹脂としては特に制限はなく、例えば、ポリカーボネート樹脂、ポリブチレンテレフタレート（ＰＢＴ樹脂）、ポリエチレンテレフタレート（ＰＥＴ樹脂）、ポリ塩化ビニル、ポリスチレン、ポリアセタール樹脂、変性ポリフェニレンエーテル（変性ＰＰＥ樹脂）、エチレン−酢酸ビニル共重合体、ポリアリレート、液晶ポリエステル樹脂、ポリエチレン樹脂、ポリプロピレン樹脂、フッ素樹脂およびポリアミド樹脂（ナイロン）等が挙げられる。これらは１種のみを用いてもよく、２種以上を混合して用いてもよい。
【００９６】
本発明の熱可塑性樹脂組成物には、熱可塑性樹脂組成物およびその成形品の物性を損なわない範囲において、熱可塑性樹脂組成物の製造時（混合時）、成形時に、慣用の他の添加剤、例えば滑剤、顔料、充填剤（カーボンブラック、シリカ、酸化チタン等）、耐熱剤、酸化劣化防止剤、耐候剤、離型剤、可塑剤、帯電防止剤等を配合することができる。
【００９７】
本発明の熱可塑性樹脂組成物は、公知の装置を使用した公知の方法で製造できる。例えば、一般的な方法として溶融混合法があり、この方法で使用する装置としては、押出機、バンバリーミキサー、ローラー、ニーダー等が挙げられる。混合には回分式、連続式のいずれを採用してもよい。また、各成分の混合順序などにも特に制限はなく、全ての成分が均一に混合されればよい。
【００９８】
〔成形品〕
本発明の成形品は、本発明の熱可塑性樹脂組成物が成形されたものである。成形方法としては、例えば、射出成形法、射出圧縮成形機法、押出法、ブロー成形法、真空成形法、圧空成形法、カレンダー成形法およびインフレーション成形法等が挙げられる。これらのなかでも、量産性に優れ、高い寸法精度の成形品を得ることができるため、射出成形法、射出圧縮成形法が好ましい。
【００９９】
〔用途〕
以上説明したように、本発明の熱可塑性樹脂組成物から得られる本発明の成形品は、発色性、耐衝撃性および耐候性に優れる。
本発明の熱可塑性樹脂組成物およびその成形品の用途については特に制限はないが、本発明の熱可塑性樹脂組成物およびその成形品は、その優れた発色性、耐衝撃性、耐候性から、ＯＡ・家電分野、車輌・船舶分野、家具・建材などの住宅関連分野、サニタリー分野、雑貨、文具・玩具・スポーツ用品分野などの幅広い分野に有用であり、特に、黒色染料を配合した場合の優れた耐候性、即ち、耐候漆黒性から、車輌内装・外装部品、とりわけ、車輌外装部品、例えば、ドアミラー、ピラー、ガーニッシュ、モール、フェンダー、バンパー、フロントグリル、カウル類等において、意匠性、高級感に優れ、耐久性にも優れた製品を提供することができる。
【実施例】
【０１００】
以下に、実施例および比較例を挙げて本発明をより具体的に説明するが、本発明は、その要旨を超えない限り、以下の実施例に何ら制限されるものではない。
なお、以下において、「部」は「質量部」、「％」は「質量％」を意味する。
【０１０１】
［測定・評価方法］
以下の実施例および比較例における各種測定および評価方法は以下の通りである。
【０１０２】
＜共重合体（Ａ）とグラフト共重合体（Ｂ）の体積平均粒子径＞
実施例および比較例で製造した共重合体（Ａ−１）〜（Ａ−１２）と、グラフト共重合体（Ｂ−１）〜（Ｂ−１１）の体積平均粒子径（Ｘ）は、日機装社製のＮａｎｏｔｒａｃ  ＵＰＡ−ＥＸ１５０を用いて動的光散乱法より求めた。
また、共重合体（Ａ−１）〜（Ａ−１２）については、上記と同様の方法で粒子径分布を求め、頻度上限１０％の粒子径を頻度上限１０％体積粒子径（Ｙ）とし、頻度下限１０％の粒子径を頻度下限１０％体積粒子径（Ｚ）とし、それぞれ体積平均粒子径（Ｘ）に対する比を算出した。
【０１０３】
＜グラフト共重合体（Ｂ）のグラフト率＞
グラフト共重合体（Ｂ−１）〜（Ｂ−１１）１ｇを８０ｍＬのアセトンに添加し、６５〜７０℃にて３時間加熱還流し、得られた懸濁アセトン溶液を遠心分離機（日立工機社製「ＣＲ２１Ｅ」）にて１４，０００ｒｐｍ、３０分間遠心分離して、沈殿成分（アセトン不溶成分）とアセトン溶液（アセトン可溶成分）を分取した。そして、沈殿成分（アセトン不溶成分）を乾燥させてその質量（Ｑ（ｇ））を測定し、下記式（３）によりグラフト率を算出した。なお、式（３）におけるＱは、グラフト共重合体（Ｂ）のアセトン不溶成分の質量（ｇ）、ＷはＱを求める際に使用したグラフト共重合体（Ｂ−１）〜（Ｂ−１１）の全質量（ｇ）、ゴム分率はグラフト共重合体（Ｂ−１）〜（Ｂ−１１）の製造に用いた共重合体（Ａ）の水性分散体における固形分濃度である。
グラフト率（質量％）＝｛（Ｑ−Ｗ×ゴム分率）／Ｗ×ゴム分率｝
×１００      …（３）
【０１０４】
＜共重合体（Ｃ）の質量平均分子量＞
共重合体（Ｃ−１）の質量平均分子量は、ゲルパーミエーションクロマトグラフィ（ＧＰＣ）を用い、テトラヒドロフラン（ＴＨＦ）に溶解して測定したものを標準ポリスチレン（ＰＳ）換算で求めた。
【０１０５】
［共重合体（Ａ）の製造］
＜共重合体（Ａ−１）の製造＞
以下の配合で共重合体（Ａ−１）を製造した。
〔配合〕
アクリル酸ｎ−ブチル        （ａ）              ４５部
アクリル酸２−フェノキシエチル（ｂ）            １５部
メタクリル酸アリル                          ０．２４部
１，３−ブチレングリコールジメタクリレート  ０．１２部
流動パラフィン                                ０．６部
アルケニルコハク酸ジカリウム                ０．０５部
ジラウロイルペルオキシド                      ０．６部
イオン交換水                                  ４０６部
【０１０６】
試薬注入容器、冷却管、ジャケット加熱機および攪拌装置を備えた反応器に、アクリル酸ｎ−ブチル、アクリル酸２−フェノキシエチル、流動パラフィン、メタクリル酸アリル、ジラウロイルペルオキシド、イオン交換水、アルケニルコハク酸ジカリウム、を仕込み、常温下で（株）日本精機製作所製ＵＬＴＲＡＳＯＮＩＣ  ＨＯＭＯＧＥＮＩＺＥＲ  ＵＳ−６００を用いて振幅３５μｍで２０分間超音波処理を行うことでプレエマルションを得た。
プレエマルションを６０℃に加熱し、ラジカル重合を開始した。重合により、液温は７８℃まで上昇した。３０分間７５℃で維持し、重合を完結させ、水性分散体に分散している共重合体（Ａ−１）を得た。共重合体（Ａ−１）の体積平均粒子径（Ｘ）、頻度上限１０％体積粒子径（Ｙ）、頻度下限１０％体積粒子径（Ｚ）、およびＹ／Ｚ、Ｚ／Ｙは、表１に示す通りであった。
【０１０７】
＜共重合体（Ａ−２）〜（Ａ−１０），（Ａ−１２）の製造＞
（メタ）アクリル酸アルキルエステル（ａ）、芳香族炭化水素基を有する（メタ）アクリル酸エステル（ｂ）、アルケニルコハク酸ジカリウムの量を表１に示す通り変更したこと以外は、共重合体（Ａ−１）と同様にして、水性分散体に分散している共重合体（Ａ−２）〜（Ａ−１０），（Ａ−１２）を得た。共重合体（Ａ−２）〜（Ａ−１０），（Ａ−１２）の体積平均粒子径（Ｘ）、頻度上限１０％体積粒子径（Ｙ）、頻度下限１０％体積粒子径（Ｚ）、およびＹ／Ｚ、Ｚ／Ｙは、表１に示す通りであった。
【０１０８】
＜共重合体（Ａ−１１）の製造＞
ステンレススチール製のオートクレーブ（以下、ＳＵＳ製オートクレーブと略記）中に、イオン交換水（以下、単に水と略記）１４５部、ロジン酸カリウム１．０部、オレイン酸カリウム１．０部、水酸化ナトリウム０．０６部、硫酸ナトリウム０．４部、ｔ−ドデシルメルカプタン０．３部を仕込み、窒素置換した後、１，３−ブタジエン１２５部を仕込み、６０℃に昇温した。
次いで、過硫酸カリウム０．３部を水５部に溶解した水溶液を圧入して重合を開始した。重合中は重合温度を６５℃に調節し、１２時間後内圧が４．５ｋｇ／ｃｍ２（ゲージ圧）となった時点で未反応の１，３−ブタジエンを回収した。その後、内温を８０℃にして１時間保持してブタジエンゴムラテックスを得た。
【０１０９】
ブタジエンゴムラテックスの固形分換算で２０部を５リットルのガラス製反応器に仕込み、次いでアルケニルコハク酸ジカリウム１．０部と水１５０部とを加えて窒素置換を行い、内温を７０℃に昇温した。これに１０部の水に過硫酸カリウム０．１２部を溶解した水溶液を加え、引き続き予め窒素置換しておいたアクリル酸ｎ−ブチル（ａ）７９．５部、メタクリル酸アリル０．３３部、１，３−ブチレングリコールジメタクリレート０．１７部からなる単量体混合物を２時間かけて連続的に滴下した。滴下終了後、内温を８０℃に昇温し、１時間保持して、水性分散体に分散しているブタジエンゴムとアクリルゴムとからなる共重合体（Ａ−１１）を得た。共重合体（Ａ−１１）の体積平均粒子径（Ｘ）、頻度上限１０％体積粒子径（Ｙ）、頻度下限１０％体積粒子径（Ｚ）、およびＹ／Ｘ、Ｚ／Ｘは、表１に示す通りであった。
【０１１０】
【表１】
0006988966.tif 000002
【０１１１】
［グラフト共重合体（Ｂ）の製造］
＜グラフト共重合体（Ｂ−１）の製造＞
共重合体（Ａ−１）を製造後、反応器の内温を７５℃に保ったまま、共重合体（Ａ−１）６０部（固形分として）に対して、硫酸第一鉄０．００１部、エチレンジアミン四酢酸二ナトリウム塩０．００３部、ロンガリット０．３部、およびイオン交換水５部からなる水溶液を添加し、ついで、アルケニルコハク酸ジカリウム０．６５部、およびイオン交換水１０部からなる水溶液を添加した。その後、ビニル系単量体混合物（ｍ１）としてメタクリル酸メチル８部、アクリロニトリル８部、スチレン２４部の混合物と、ｔ−ブチルヒドロペルオキシド０．１８部を１時間３０分にわたって滴下し、グラフト重合させた。
滴下終了後、内温を７５℃に１０分間保持した後、冷却し、内温が６０℃となった時点で、酸化防止剤（吉富製薬工業社製、アンテージＷ５００）０．２部およびアルケニルコハク酸ジカリウム０．２部をイオン交換水５部に溶解した水溶液を添加した。ついで、反応生成物の水性分散体を硫酸水溶液で凝固、水洗した後、乾燥してグラフト共重合体（Ｂ−１）を得た。グラフト共重合体（Ｂ−１）のグラフト率は２５％、体積平均粒子径は５１０ｎｍであった。
【０１１２】
＜グラフト共重合体（Ｂ−２）〜（Ｂ−１１）の製造＞
共重合体（Ａ）の種類を表２に示す通り変更したこと以外は、グラフト共重合体（Ｂ−１）と同様にして、グラフト共重合体（Ｂ−２）〜（Ｂ−１１）を得た。
グラフト共重合体（Ｂ−２）〜（Ｂ−１１）のグラフト率、体積平均粒子径は、表２に示す通りであった。
【０１１３】
【表２】
0006988966.tif 000003
【０１１４】
［共重合体（Ｃ）の製造］
＜共重合体（Ｃ−１）の製造＞
耐圧反応容器にイオン交換水１５０部と、ビニル系単量体混合物（ｍ２）としてメタクリル酸メチル９９部、アクリル酸メチル１部の混合物と、２，２’−アゾビス（イソブチロニトリル）０．２部、ｎ−オクチルメルカプタン０．４５部、カルシウムハイドロオキシアパタイト０．４７部、アルケニルコハク酸カリウム０．００３部を仕込み、内温を７５℃まで昇温し、３時間反応を行った。その後、９０℃まで昇温し、６０分間保持することで反応を完結させた。内容物を遠心脱水機で洗浄、脱水を繰り返し、乾燥させて質量平均分子量１２４，０００の共重合体（Ｃ−１）を得た。
【０１１５】
［実施例１〜９、比較例１〜９］
表３Ａ，３Ｂに示す組成（質量部）で各成分を混合し、さらにそこに染料（Ｄ）としてオリエント化学工業（株）社製「ＮＵＢＩＡＮ  ＰＣ−５８５６」を表３Ａ，３Ｂに示す量混合し、３０ｍｍφの真空ベント付き２軸押し出し機（池貝社製「ＰＣＭ３０」）を用いて２４０℃で溶融混練し、ペレット状の熱可塑性樹脂組成物を得た。得られた熱可塑性樹脂組成物についてメルトボリュームレートを以下の方法により評価した。また、得られた熱可塑性樹脂組成物を射出成形した成形品について、耐衝撃性、発色性、耐候性を以下の方法により評価した。
評価結果を表３Ａ，３Ｂに示す。
【０１１６】
［各評価方法］
＜メルトボリュームレート（ＭＶＲ）の測定＞
ＩＳＯ  １１３３：１９９７に準拠し、２２０℃における熱可塑性樹脂組成物のＭＶＲを、９８Ｎ（１０ｋｇ）の荷重で測定した。なお、ＭＶＲは熱可塑性樹脂組成物の流動性の目安となり、数値が高いほど流動性に優れることを意味する。
【０１１７】
＜射出成形１＞
溶融混練して得られた熱可塑性樹脂組成物のペレットを射出成形機（東芝機械社製、「ＩＳ５５ＦＰ−１．５Ａ」）によりシリンダー温度２００〜２７０℃、金型温度６０℃の条件で、縦８０ｍｍ、横１０ｍｍ、厚さ４ｍｍの成形品を成形し、シャルピー衝撃試験用成形品（成形品（Ｍａ１））として用いた。
【０１１８】
＜射出成形２＞
溶融混練して得られた熱可塑性樹脂組成物のペレットを射出成形機（東芝機械社製、「ＩＳ５５ＦＰ−１．５Ａ」）によりシリンダー温度２００〜２７０℃、金型温度６０℃の条件で、縦１００ｍｍ、横１００ｍｍ、厚さ３ｍｍの成形品を成形し、発色性および耐候性評価用成形品（成形品（Ｍａ２））として用いた。
【０１１９】
＜耐衝撃性の評価：シャルピー衝撃試験＞
成形品（Ｍａ１）について、ＩＳＯ  １７９−１：２０１３年度版に準拠し、試験温度２３℃の条件で成形品（タイプＢ１、ノッチ有：形状Ａ  シングルノッチ）のシャルピー衝撃強度（打撃方向：エッジワイズ）を測定した。シャルピー衝撃強度が高いほど、耐衝撃性に優れることを意味する。
【０１２０】
＜発色性の評価＞
成形品（Ｍａ２）について、分光測色計（コニカミノルタオプティプス社製「ＣＭ−３５００ｄ」）を用いて、ＳＣＥ方式にて明度Ｌ＊を測定した。測定されたＬ＊を「Ｌ＊（ｍａ）」とする。Ｌ＊が低いほど黒色となり、発色性が良好と判定した。
「明度Ｌ＊」とは、ＪＩＳ  Ｚ  ８７２９において採用されているＬ＊ａ＊ｂ＊表色系における色彩値のうちの明度の値（Ｌ＊）を意味する。
「ＳＣＥ方式」とは、ＪＩＳ  Ｚ  ８７２２に準拠した分光測色計を用い、光トラップによって正反射光を除去して色を測る方法を意味する。
【０１２１】
＜耐候性の評価＞
成形品（Ｍａ２）をサンシャインウェザーメーター（スガ試験機（株）製）を用い、ブラックパネル温度６３℃、サイクル条件６０分（降雨１２分）の条件で１５００時間処理した。この処理前後の明度Ｌ＊色味a＊、ｂ＊を上記の発色性の評価と同様にして測定し、その変化ΔＥ（ΔＬ＊＋Δa＊＋Δｂ＊）を求め、下記基準で評価した。
○：ΔＥ＊が３以下で耐候性に優れる。
△：ΔＥ＊が３より大きく５以下で耐候性にやや劣る。
×：ΔＥ＊が５より大きく耐候性に劣る。
【０１２２】
【表３Ａ】
0006988966.tif 000004
【０１２３】
【表３Ｂ】
0006988966.tif 000005
【０１２４】
表３Ａ，３Ｂより次のことが分かる。
比較例１，２では、グラフト共重合体（Ｂ）として体積平均粒子径の小さいもののみを用いており、耐衝撃性、耐候性が劣ると共に、比較例１では発色性も劣る。
比較例３，４で用いた体積平均粒子径５００ｎｍのグラフト共重合体（Ｂ−８）は、その製造に用いた共重合体（Ａ−８）が、本発明で規定する粒度分布を満たさないために、比較例３，４は耐衝撃性に劣り、比較例４では更に発色性も劣る。
比較例５，６で用いた体積平均粒子径５００ｎｍのグラフト共重合体（Ｂ−９）は、その製造に用いた共重合体（Ａ−９）のアクリル酸ｎ−ブチル（ａ）と、アクリル酸２−フェノキシエチル（ｂ）との配合比が本発明の規定範囲外であるため、比較例５，６は耐衝撃性、耐候性に劣る。
比較例７で用いた体積平均粒子径４２０ｎｍのグラフト共重合体（Ｂ−１０）は、その製造に用いた共重合体（Ａ−１０）がアクリル酸２−フェノキシエチル（ｂ）を含まず、アクリル酸ｎ−ブチル（ａ）のみを用いたものであるため、比較例７は耐衝撃性、耐候性に劣る。
比較例８で用いた体積平均粒子径５０ｎｍのグラフト共重合体（Ｂ−１１）の製造に用いた共重合体（Ａ−１１）は、アクリル酸２−フェノキシエチル（ｂ）を用いず、ブタジエンゴムを用いたものであるために、比較例８は耐衝撃性、耐候性に劣る。
比較例９ではグラフト共重合体ではなく、共重合体（Ａ−１２）のみを用いており、耐衝撃性に著しく劣る。
これに対して、本発明の規定を満たす実施例１〜９は、耐衝撃性、発色性、耐候性のすべてに優れる。
なお、実施例９は、グラフト共重合体（Ｂ−１）１種類のみを用いた例であり、粒子径の異なる２種類のグラフト共重合体（Ｂ）を組み合わせて用いた実施例１〜８に比べて耐衝撃性が若干劣るが、実用可能な範囲であり、発色性と耐候性は良好である。
【要約】
【課題】発色性、耐候性、および耐衝撃性に優れた熱可塑性樹脂組成物を提供する。
【解決手段】（メタ）アクリル酸アルキルエステル（ａ）と、芳香族炭化水素基を有する（メタ）アクリル酸エステル（ｂ）とを特定の割合で共重合した共重合体（Ａ）に対し、（メタ）アクリル酸アルキルエステル、シアン化ビニル化合物および芳香族ビニル化合物を含むビニル系単量体混合物（ｍ１）をグラフト重合してなるグラフト共重合体（Ｂ）と、（メタ）アクリル酸アルキルエステルを含むビニル系単量体混合物（ｍ２）の重合反応物である共重合体（Ｃ）とを含む熱可塑性樹脂組成物。グラフト共重合体（Ｂ）は少なくとも特定の体積平均粒子径のグラフト共重合体（Ｂ）を含む。共重合体（Ａ）は特定の体積平均粒子径と粒度分布を有する。
【選択図】なし